(57)【特許請求の範囲】
【請求項１】
コンパウンド材からなる中間層と、
前記中間層上に配置され、Ｃｕからなる熱伝導層と
を有する導体ベースプレートを備え、
前記中間層は、第１のコンパウンド材と第２のコンパウンド材とから構成され、前記中間層の厚さ方向に沿って、前記熱伝導層に近づくにつれて前記第１のコンパウンド材の混合比を増加させ、前記熱伝導層から遠ざかるにつれて前記第２のコンパウンド材の混合比を増加させ、
前記中間層の前記第１のコンパウンド材と前記第２のコンパウンド材との混合比は、２０％／８０％〜８０％／２０％であり、前記中間層の厚さは、０．４ｍｍ〜０．８ｍｍであることを特徴とする高周波半導体用パッケージ。
【請求項２】
前記導体ベースプレートは、前記熱伝導層と前記中間層との間に介在された熱拡散層をさらに備えることを特徴とする請求項１に記載の高周波半導体用パッケージ。
【請求項３】
前記導体ベースプレートは、前記熱伝導層上に配置された熱拡散層をさらに備えることを特徴とする請求項１に記載の高周波半導体用パッケージ。
【請求項４】
前記導体ベースプレートは、前記熱伝導層上に配置された第１熱拡散層と、前記熱伝導層と前記中間層との間に介在された第２熱拡散層とをさらに備えることを特徴とする請求項１に記載の高周波半導体用パッケージ。
【請求項５】
前記熱拡散層は、カーボンファイバとＣｕのコンパウンド、カーボンファイバとＡｌのコンパウンド、ダイヤモンドとＣｕのコンパウンド、若しくはダイヤモンドとＡｌのコンパウンドのいずれかであることを特徴とする請求項２〜４のいずれか１項に記載の高周波半導体用パッケージ。
【請求項６】
前記コンパウンド材は、ＣｕとＭｏのコンパウンド、ＣｕとＷのコンパウンド、ＡｌとＭｏのコンパウンド、若しくはＡｌとＷのコンパウンドのいずれかであることを特徴とする請求項１〜５のいずれか１項に記載の高周波半導体用パッケージ。
【請求項７】
前記導体ベースプレートは、前記熱伝導層に対向し、前記中間層の下面に配置された接触熱抵抗低減層をさらに備えることを特徴とする請求項１〜６のいずれか１項に記載の高周波半導体用パッケージ。
【請求項８】
前記接触熱抵抗低減層は、Ｃｕで形成されたことを特徴とする請求項７に記載の高周波半導体用パッケージ。
【請求項９】
前記導体ベースプレート上に配置された半導体装置と、
前記半導体装置を内在し、前記導体ベースプレート上に配置されたメタル壁と、
前記メタル壁の入出力部に設けられた貫通孔と、
前記貫通孔にはめ込まれ、かつ前記導体ベースプレート上に配置されたフィードスルー下層部と、
前記貫通孔にはめ込まれ、かつ前記フィードスルー下層部上に配置されたフィードスルー上層部と、
前記メタル壁の入力部において、前記フィードスルー下層部上に配置された入力ストリップラインと、
前記メタル壁の出力部において、前記フィードスルー下層部上に配置された出力ストリップラインと
を備えることを特徴とする請求項１〜８のいずれか１項に記載の高周波半導体用パッケージ。
【請求項１０】
前記メタル壁に囲まれた前記導体ベースプレート上に前記半導体装置に隣接して配置された入力回路基板および出力回路基板と、
前記入力回路基板上に配置され、前記入力ストリップラインに接続された入力整合回路と、
前記出力回路基板上に配置され、前記出力ストリップラインに接続された出力整合回路と、
前記半導体装置と前記入力整合回路および前記出力整合回路を接続するボンディングワイヤと
を備えることを特徴とする請求項９に記載の高周波半導体用パッケージ。
【請求項１１】
前記メタル壁上に配置されたメタルシールリングと、
前記メタルシールリング上に配置されたメタルキャップと
を備えることを特徴とする請求項１０に記載の高周波半導体用パッケージ。
【請求項１２】
前記半導体装置は、
半絶縁性基板と、
前記半絶縁性基板の第１表面に配置され,それぞれ複数のフィンガーを有するゲートフィンガー電極、ソースフィンガー電極およびドレインフィンガー電極と、
前記半絶縁性基板の第１表面に配置され,前記ゲートフィンガー電極、前記ソースフィンガー電極および前記ドレインフィンガー電極ごとに複数のフィンガーをそれぞれ束ねて形成した複数のゲート端子電極、複数のソース端子電極およびドレイン端子電極と、
前記ソース端子電極の下部に配置されたＶＩＡホールと、
前記半絶縁性基板の第１表面と反対側の第２表面に配置され、前記ソース端子電極に対して前記ＶＩＡホールを介して接続された接地電極と
を備えることを特徴とする請求項９〜１１のいずれか１項に記載の高周波半導体用パッケージ。
【請求項１３】
前記半絶縁性基板は、ＧａＡｓ基板、ＳｉＣ基板、ＧａＮ基板、ＳｉＣ基板上にＧａＮエピタキシャル層を形成した基板、ＳｉＣ基板上にＧａＮ／ＡｌＧａＮからなるヘテロ接合エピタキシャル層を形成した基板、サファイア基板、若しくはダイヤモンド基板のいずれかであることを特徴とする請求項１２に記載の高周波半導体用パッケージ。
【請求項１４】
コンパウンド材からなる中間層を形成する工程と、前記中間層上にＣｕからなる熱伝導層を形成する工程とを有する導体ベースプレートを形成する工程を有し、
前記中間層は、第１のコンパウンド材と第２のコンパウンド材とから構成され、前記中間層の厚さ方向に沿って、前記熱伝導層に近づくにつれて前記第１のコンパウンド材の混合比を増加させ、前記熱伝導層から遠ざかるにつれて前記第２のコンパウンド材の混合比を増加させ、
前記中間層の前記第１のコンパウンド材と前記第２のコンパウンド材との混合比は、２０％／８０％〜８０％／２０％であり、前記中間層の厚さは、０．４ｍｍ〜０．８ｍｍであることを特徴とする高周波半導体用パッケージの作製方法。
【請求項１５】
前記導体ベースプレートを形成する工程は、前記熱伝導層と前記中間層との間に熱拡散層を形成する工程をさらに有することを特徴とする請求項１４に記載の高周波半導体用パッケージの作製方法。
【請求項１６】
前記導体ベースプレートを形成する工程は、前記熱伝導層上に熱拡散層を形成する工程をさらに有することを特徴とする請求項１４に記載の高周波半導体用パッケージの作製方法。
【請求項１７】
前記導体ベースプレートを形成する工程は、前記熱伝導層上に第１熱拡散層を形成する工程と、前記熱伝導層と前記中間層との間に第２熱拡散層を形成する工程とをさらに有することを特徴とする請求項１４に記載の高周波半導体用パッケージの作製方法。
【請求項１８】
前記導体ベースプレートを形成する工程は、前記熱伝導層に対向し、前記中間層の下面に接触熱抵抗低減層を形成する工程をさらに有することを特徴とする請求項１４〜１７のいずれか１項に記載の高周波半導体用パッケージの作製方法。
【請求項１９】
前記導体ベースプレート上に半導体装置を形成する工程と、
前記半導体装置を内在し、前記導体ベースプレート上にメタル壁を形成する工程と、
前記メタル壁の入出力部に貫通孔を形成する工程と、
前記貫通孔にはめ込まれ、かつ前記導体ベースプレート上にフィードスルー下層部を形成する工程と、
前記貫通孔にはめ込まれ、かつ前記フィードスルー下層部上にフィードスルー上層部を形成する工程と、
前記メタル壁の入力部において、前記フィードスルー下層部上に入力ストリップラインを形成する工程と、
前記メタル壁の出力部において、前記フィードスルー下層部上に出力ストリップラインを形成する工程と、
前記メタル壁に囲まれた前記導体ベースプレート上に前記半導体装置に隣接して入力回路基板および出力回路基板を形成する工程と、
前記入力回路基板上に、前記入力ストリップラインに接続された入力整合回路を形成する工程と、
前記出力回路基板上に、前記出力ストリップラインに接続された出力整合回路を形成する工程と、
前記半導体装置と前記入力整合回路および前記出力整合回路を接続するボンディングワイヤを形成する工程と
を有することを特徴とする請求項１４〜１８のいずれか１項に記載の高周波半導体用パッケージの作製方法。
【請求項２０】
前記メタル壁上にメタルシールリングを形成する工程と、
前記メタルシールリング上にメタルキャップを形成する工程と
を有することを特徴とする請求項１９に記載の高周波半導体用パッケージの作製方法。
【発明の詳細な説明】
【技術分野】
【０００１】
本発明の実施形態は、高周波半導体用パッケージおよびその作製方法に関する。
【背景技術】
【０００２】
従来から半導体素子をパッケージングした半導体装置として、樹脂封止型の半導体装置と気密封止型の半導体装置とが知られている。
【０００３】
樹脂封止型は、リードフレームに搭載した半導体素子をトランスファーモールドなどにより直接、樹脂内に埋め込んだ構造のものであり、コストが安い、大量生産に向いている、小型化が可能などの利点により広く採用されている。
【０００４】
気密封止型は、セラミックなど絶縁体からなる基体に搭載した半導体素子を中空で気密保持した構造のものであり、樹脂封止型の半導体装置に比べてコストは高くなるが、気密性に優れるため、高い信頼性が要求される場合に採用されている。
【０００５】
近年、半導体素子の大型化、高密度化および高集積化が進み、半導体素子の動作時に発生する発熱量が急激に増大してきた。
【０００６】
気密封止型の半導体装置においては、金属からなる放熱体の上に直接、半導体素子を搭載した気密封止型の半導体装置が知られている（例えば、特許文献１参照。）。
【先行技術文献】
【特許文献】
【０００７】
【特許文献１】特開２０００−１８３２２２号公報
【発明の概要】
【発明が解決しようとする課題】
【０００８】
銅（Ｃｕ）をベースとするパッケージは、発熱を良好に放熱することが出来る一方で、そこに搭載するアルミナ製の高周波回路基板との熱膨張差のために、反りやアルミナ基板の割れが生じていた。
【０００９】
アルミナ基板の割れを回避するために、モリブデン（Ｍｏ）とＣｕのラミネート構造が用いられているが、Ｍｏ層が熱伝導を妨げている。
【００１０】
ベース全体はＭｏなどアルミナに近い熱膨張係数を持つ金属体で形成し、発熱部である半導体の直下のみ、Ｃｕを埋め込む構造も用いられているが、発熱帯の搭載位置に合わせて専用パッケージを作製しなければならない。
【００１１】
反りを抑制するために、ラミネートの層数を増やし、各層の厚さを微調整することで線熱膨張、ヤング率の設計自由度を高めている構造も提案されているが、層数が多いこと、各層の厚さが異なり、積層順番にもルールがあることから、生産時のミスが生じやすい。また、多層のラミネート各層の厚さを微調整して、反り量とバランスをとる方式では、部品・品種数が多いため、生産管理が難しい。
【００１２】
アルミナ基板の割れを回避するために、ＭｏとＣｕのコンパウンド材が用いられている。混合比を微調整することで線熱膨張、ヤング率の設計自由度を高めている。材料段階で混ぜているので生産管理がしやすい。しかし、コンパウンド材は純金属に比べて熱伝導率が低く、熱伝導を妨げている。
【課題を解決するための手段】
【００１３】
一態様によれば、コンパウンド材からなる中間層と、中間層上に配置され、Ｃｕからなる熱伝導層とを有する導体ベースプレートを備え、中間層は、第１のコンパウンド材と第２のコンパウンド材とから構成され、中間層の厚さ方向に沿って、熱伝導層に近づくにつれて第１のコンパウンド材の混合比を増加させ、熱伝導層から遠ざかるにつれて第２のコンパウンド材の混合比を増加させ、中間層の第１のコンパウンド材と第２のコンパウンド材との混合比は、２０％／８０％〜８０％／２０％であり、中間層の厚さは、０．４ｍｍ〜０．８ｍｍである高周波半導体用パッケージが提供される。
【図面の簡単な説明】
【００１４】
【図１】第１の実施の形態に係る高周波半導体用パッケージを説明する模式的鳥瞰図であって、（ａ）メタルキャップ１０、（ｂ）メタルシールリング１４ａ、（ｃ）メタル壁１６、（ｄ）中間層４０と熱伝導層５０からなる導体ベースプレート２００、フィードスルー下層部２０、フィードスルー上層部２２、およびフィードスルー下層部２０上に配置された入力ストリップライン１９ａおよび出力ストリップライン１９ｂの模式的構成図。
【図２】第１の実施の形態に係る高周波半導体用パッケージの模式的平面パターン構成図。
【図３】（ａ）図２のＩ−Ｉ線に沿う第１の実施の形態に係る高周波半導体用パッケージの模式的断面構造図、（ｂ）中間層４０と熱伝導層５０からなる積層構造の反りを表す模式的断面構造図。
【図４】図２のＩ−Ｉ線に沿う第２の実施の形態に係る高周波半導体用パッケージの模式的断面構造図。
【図５】図２のＩ−Ｉ線に沿う第３の実施の形態に係る高周波半導体用パッケージの模式的断面構造図。
【図６】図２のＩ−Ｉ線に沿う第４の実施の形態に係る高周波半導体用パッケージの模式的断面構造図。
【図７】（ａ）第１〜第４の実施の形態に係る高周波半導体用パッケージに適用可能な半導体装置の模式的平面パターン構成の拡大図、（ｂ）図７（ａ）のＪ部分の拡大図。
【図８】第１〜第４の実施の形態に係る高周波半導体用パッケージに適用可能な半導体装置の構成例１であって、図７（ｂ）のＩＩ−ＩＩ線に沿う模式的断面構造図。
【図９】第１〜第４の実施の形態に係る高周波半導体用パッケージに適用可能な半導体装置の構成例２であって、図７（ｂ）のＩＩ−ＩＩ線に沿う模式的断面構造図。
【図１０】第１〜第４の実施の形態に係る高周波半導体用パッケージに適用可能な半導体装置の構成例３であって、図７（ｂ）のＩＩ−ＩＩ線に沿う模式的断面構造図。
【図１１】第１〜第４の実施の形態に係る高周波半導体用パッケージに適用可能な半導体装置の構成例４であって、図７（ｂ）のＩＩ−ＩＩ線に沿う模式的断面構造図。
【発明を実施するための形態】
【００１５】
次に、図面を参照して、実施の形態を説明する。以下において、同じ要素には同じ符号を付して説明の重複を避け、説明を簡略にする。図面は模式的なものであり、現実のものとは異なることに留意すべきである。また、図面相互間においても互いの寸法の関係や比率が異なる部分が含まれていることはもちろんである。
【００１６】
以下に示す実施の形態は、技術的思想を具体化するための装置や方法を例示するものであって、実施の形態は、各構成部品の配置などを下記のものに特定するものでない。この実施の形態は、特許請求の範囲において、種々の変更を加えることができる。
【００１７】
[第１の実施の形態]
（高周波半導体用パッケージ構造）
第１の実施の形態に係る高周波半導体用パッケージ１を説明する模式的鳥瞰構成は、図１に示すように表される。図１（ａ）はメタルキャップ１０、図１（ｂ）はメタルシールリング１４ａ、図１（ｃ）は、メタル壁１６、図１（ｄ）は、中間層４０と熱伝導層５０からなる導体ベースプレート２００、フィードスルー下層部２０、フィードスルー上層部２２およびフィードスルー下層部２０上に配置された入力ストリップライン１９ａおよび出力ストリップライン１９ｂの模式的構成をそれぞれ表す。
【００１８】
第１の実施の形態に係る高周波半導体用パッケージ１は、図１に示すように、中間層４０と熱伝導層５０からなる導体ベースプレート２００と、導体ベースプレート２００上に配置されたフィードスルー下層部２０と、フィードスルー下層部２０上に配置されたフィードスルー上層部２２と、フィードスルー下層部２０上に配置された入力ストリップライン１９ａおよび出力ストリップライン１９ｂと、導体ベースプレート２００上に配置されたメタル壁１６と、メタル壁１６上に配置されたメタルシールリング１４ａと、メタルシールリング１４ａ上に配置されたメタルキャップ１０とを備える。
【００１９】
（平面パターン構成）
第１の実施の形態に係る高周波半導体用パッケージ１の模式的平面パターン構成は、図２に示すように表される。また、図２のＩ−Ｉ線に沿う模式的断面構造は、図３に示すように表される。
【００２０】
第１の実施の形態に係る高周波半導体用パッケージ１は、図２に示すように、導体ベースプレート２００上に配置された半導体装置２４と、半導体装置２４を内在し、導体ベースプレート２００上に配置されたメタル壁１６と、メタル壁１６の入出力部に設けられた貫通孔３４（図１（ｃ）参照）と、貫通孔３４にはめ込まれ、かつ導体ベースプレート２００上に配置されたフィードスルー下層部２０と、貫通孔３４にはめ込まれ、かつフィードスルー下層部２０上に配置されたフィードスルー上層部２２と、メタル壁１６の入力部において、フィードスルー下層部２０上に配置された入力ストリップライン１９ａと、メタル壁１６の出力部において、フィードスルー下層部２０上に配置された出力ストリップライン１９ｂとを備える。
【００２１】
また、図２に示すように、入力ストリップライン１９ａおよび出力ストリップライン１９ｂには、それぞれ入力端子Ｐ１となる端子電極２１ａおよび出力端子Ｐ２となる端子電極２１ｂが接続されている。
【００２２】
また、図１および図３に示すように、メタル壁１６上にメタルシールリング１４ａを介してメタルキャップ１０が配置されるが、図２では、図示を省略している。
【００２３】
また、フィードスルー下層部２０は、メタル壁１６と同一の材質、例えば、アルミナ（Ａｌ2Ｏ3）、窒化アルミニウム（ＡｌＮ）、酸化ベリリウム（ＢｅＯ）などから形成可能である。
【００２４】
また、第１の実施の形態に係る高周波半導体用パッケージ１は、図２に示すように、メタル壁１６に囲まれた導体ベースプレート２００上に半導体装置２４に隣接して配置された入力回路基板２６および出力回路基板２８と、入力回路基板２６上に配置され、入力ストリップライン１９ａに接続された入力整合回路１７と、出力回路基板２８上に配置され、出力ストリップライン１９ｂに接続された出力整合回路１８と、半導体装置２４と入力整合回路１７を接続するボンディングワイヤ１２および半導体装置２４と出力整合回路１８を接続するボンディングワイヤ１４とを備えていても良い。
【００２５】
また、入力ストリップライン１９ａと入力整合回路１７とを接続するボンディングワイヤ１１と、出力ストリップライン１９ｂと出力整合回路１８とを接続するボンディングワイヤ１５とを備えていても良い。
【００２６】
また、第１の実施の形態に係る高周波半導体用パッケージ１は、図３に示すように、メタル壁１６上に配置されたメタルシールリング１４ａと、メタルシールリング１４ａ上に配置されたメタルキャップ１０とを備えていても良い。
【００２７】
（導体ベースプレート２００）
図２のＩ−Ｉ線に沿う第１の実施の形態に係る高周波半導体用パッケージの模式的断面構造は、図３（ａ）に示すように表され、中間層４０と熱伝導層５０からなる積層構造の反りを表す模式的断面構造は、図３（ｂ）に示すように表される。
【００２８】
第１の実施の形態に係る高周波半導体用パッケージは、コンパウンド材からなる中間層４０と、中間層４０上に配置され、Ｃｕからなる熱伝導層５０とを有する導体ベースプレート２００を備える。
【００２９】
導体ベースプレート２００は、図３（ａ）には示されていないが、詳細には、図３（ｂ）に示すように、反り量ｔを有する。この反り量ｔの値は、例えば、約１μｍ〜５μｍである。また、図３（ｂ）に示すように、導体ベースプレート２００の反る方向は、半導体装置２４、入力回路基板２６、出力回路基板２８などの搭載面と反対の下面方向に凸となる方向である。これは、Ｃｕの線熱膨張係数は、例えば１６．８×１０-6／Ｋであるのに対して、中間層４０の、例えば、ＣｕとＭｏのコンパウンド材の線熱膨張係数は、例えば、７．０〜１３．０×１０-6／Ｋと小さいため、高温での接合後、冷却すると、図３（ｂ）に示すように、半導体装置２４、入力回路基板２６、出力回路基板２８などをＣｕからなる熱伝導層５０の搭載面にはんだ付けなどで搭載後、冷却すると、Ｃｕからなる熱伝導層５０は、半導体装置２４、入力回路基板２６、出力回路基板２８などの搭載面と反対の下面方向に凸となる方向に、反り量ｔで反ることによる。
【００３０】
ここで、中間層４０を形成するコンパウンド材としては、例えば、ＣｕとＭｏのコンパウンド、ＣｕとＷのコンパウンド、ＡｌとＭｏのコンパウンド、若しくはＡｌとＷのコンパウンドのいずれかを適用することができる。
【００３１】
反り量ｔは、メタル壁１６、或いは入力回路基板２６および出力回路基板２８などのアルミナ（Ａｌ2Ｏ3）などを搭載することによっても変化するが、中間層４０を構成するコンパウンド材のコンパウンド比および中間層４０の厚さを調整することによって、反り量ｔを調整することができる。
【００３２】
中間層４０は、例えば、ＣｕとＭｏのコンパウンド材で構成し、混合比を微調整することで、導体ベースプレート２００の線熱膨張、ヤング率の設計自由度を高めることができる。
【００３３】
中間層４０の厚さは、例えば、約０．４ｍｍ〜０．８ｍｍ程度である。
【００３４】
例えば、ＣｕとＭｏのコンパウンド材で構成する中間層４０のコンパウンド混合比は、約Ｃｕ／Ｍｏ＝２０％／８０％〜８０％／２０％程度である。また、中間層４０内でのコンパウンド混合比に厚さ方向で分布を持たせても良い。例えば、熱伝導層５０に近い方向で、Ｃｕの混合比を多くし、熱伝導層５０から遠ざかる方向でＭｏ混合比を増加させることで、さらに良好な放熱性を確保することができる。
【００３５】
また、Ｃｕからなる熱伝導層５０の厚さも、例えば、約０．４ｍｍ〜０．８ｍｍ程度である。
【００３６】
尚、導体ベースプレート２００の表面には、例えば、Ａｕ、Ｎｉ、Ａｇ、Ａｇ−Ｐｔ合金、Ａｇ−Ｐｄ合金などのメッキ導体を形成してもよい。
【００３７】
熱伝導層５０は、熱の拡散性を確保するため、熱伝導性の高いことが望ましい。
【００３８】
第１の実施の形態に係る高周波半導体用パッケージ１において、導体ベースプレート２００は、熱伝導層５０に対向し、中間層４０の下面に配置された接触熱抵抗低減層７０をさらに備えていても良い。
【００３９】
接触熱抵抗低減層７０は、例えば、熱伝導層５０の厚さよりも薄いＣｕで形成することができる。薄いＣｕで形成する接触熱抵抗低減層７０の厚さは、例えば、約０．１ｍｍ〜０．４ｍｍ程度である。
【００４０】
接触熱抵抗低減層７０は、導体ベースプレート２００を搭載するヒートシンクとの間の接触熱抵抗を下げる役割をする層であり、導体ベースプレート２００の下反りを妨害しないことが望ましく、そのために、熱伝導層５０或いは中間層４０に比べて、相対的に薄い層として形成する。
【００４１】
また、Ｃｕの熱伝導係数は、約４０１Ｗ／ｍ・Ｋであるのに対して、Ｍｏの熱伝導係数は、１３８Ｗ／ｍ・Ｋである。このため、Ｍｏ層をＣｕ層で挟むラミネート構造では、熱伝導が阻害されてしまう。これに対して、図３に示すように、アルミナの熱膨張係数に近いＭｏを含むコンパウンド材からなる中間層４０と、中間層４０上に配置され、半導体装置２４の実装面となる熱伝導層５０の積層構造で形成された導体ベースプレート２００を備える第１の実施の形態に係る高周波半導体用パッケージ１においては、熱伝導層５０により良好な放熱特性を確保するとともに、中間層４０のコンパウンド比或いは厚さを調整することによって、導体ベースプレート２００の反り量を微調整することができる。
【００４２】
（メタル壁１６）
メタル壁１６は、例えば、アルミニウム、銅、モリブデン、タングステン、銅モリブデン合金、銅タングステン合金などの導電性金属によって形成される。
【００４３】
メタル壁１６の上面には、メタルシールリング１４ａを介して、半田付けのための半田メタル層（図示省略）が形成される。半田メタル層としては、例えば、金ゲルマニウム合金、金錫合金などから形成可能である。
【００４４】
（メタルキャップ１０）
メタルキャップ１０は、図１に示すように、平板形状を備える。メタルキャップ１０は、例えば、アルミニウム、モリブデン、銅モリブデン合金などの導電性金属によって形成される。
【００４５】
また、フィードスルー下層部２０とフィードスルー上層部２２は、同一の材質、例えば、セラミックで形成されていても良い。セラミックの材質としては、例えば、アルミナ（Ａｌ2Ｏ3）、窒化アルミニウム（ＡｌＮ）、酸化ベリリウム（ＢｅＯ）などから形成可能である。
【００４６】
第１の実施の形態に係る高周波半導体用パッケージは、３ＧＨｚ以上の高周波特性を有する。このため、高周波数（すなわち３ＧＨｚを越える周波数）のデバイス及び構成部品用のパッケージとして適用可能である。
【００４７】
（高周波半導体用パッケージの作製方法）
第１の実施の形態に係る高周波半導体用パッケージ１の作製方法は、図１〜図３に示すように、コンパウンド材からなる中間層４０を形成する工程と、中間層４０上にＣｕからなる熱伝導層５０を形成する工程とを有する導体ベースプレート２００の形成工程を有する。
【００４８】
導体ベースプレート２００の形成工程は、熱伝導層５０に対向し、中間層４０の下面に接触熱抵抗低減層７０を形成する工程をさらに有していても良い。
【００４９】
第１の実施の形態に係る高周波半導体用パッケージ１の作製方法は、図１〜図３に示すように、上記工程によって形成された導体ベースプレート２００上に半導体装置２４を形成する工程と、半導体装置２４を内在し、導体ベースプレート２００上にメタル壁１６を形成する工程と、メタル壁１６の入出力部に貫通孔３４を形成する工程と、貫通孔３４にはめ込まれ、かつ導体ベースプレート２００上にフィードスルー下層部２０を形成する工程と、貫通孔３４にはめ込まれ、かつフィードスルー下層部２０上にフィードスルー上層部２２を形成する工程と、メタル壁１６の入力部において、フィードスルー下層部２０上に入力ストリップライン１９ａを形成する工程と、メタル壁１６の出力部において、フィードスルー下層部２０上に出力ストリップライン１９ｂを形成する工程とを有していても良い。
【００５０】
さらに、第１の実施の形態に係る高周波半導体用パッケージ１の作製方法は、図１〜図３に示すように、メタル壁１６に囲まれた導体ベースプレート２００上に半導体装置２４に隣接して入力回路基板２６および出力回路基板２８を形成する工程と、入力回路基板２６上に、入力ストリップライン１９ａに接続された入力整合回路１７を形成する工程と、出力回路基板２８上に、出力ストリップライン１９ｂに接続された出力整合回路１８を形成する工程と、半導体装置２４と入力整合回路１７を接続するボンディングワイヤ１２を形成する工程と、半導体装置２４と出力整合回路１８を接続するボンディングワイヤ１４を形成する工程とを有していても良い。
【００５１】
さらに、第１の実施の形態に係る高周波半導体用パッケージ１の作製方法は、図２〜図３に示すように、入力ストリップライン１９ａと入力整合回路１７を接続するボンディングワイヤ１１を形成する工程と、出力ストリップライン１９ｂと出力整合回路１８を接続するボンディングワイヤ１５を形成する工程とを有していても良い。
【００５２】
さらに、第１の実施の形態に係る高周波半導体用パッケージ１の作製方法は、図１および図３に示すように、メタル壁１６上にメタルシールリング１４ａを形成する工程と、メタルシールリング１４ａ上にメタルキャップ１０を形成する工程とを有していても良い。
【００５３】
第１の実施の形態に係る半導体パッケージにおいては、導体ベースプレート２００が、アルミナと線熱膨張率が近い金属、例えばＭｏとＡｌのコンパウンド材からなる中間層４０と、中間層４０上に配置され、Ｃｕからなる熱伝導層５０とを有することから、半導体実装面となる熱伝導層５０がもっとも熱密度が高い。このため、半導体実装面となる熱伝導層５０は、熱伝導性が高いＣｕで形成することにより、熱を拡散することができる。広い面積で熱を伝えることで、中間層４０以下の層の熱伝導率が低いことの影響を低減できる。
【００５４】
第１の実施の形態に係る半導体パッケージによれば、上記の放熱性に加えて、コンパウンド材で構成する中間層のコンパウンド混合比を微調整することで線熱膨張、ヤング率の設計自由度を高めることができるため、反り量を微調整することもできる。
【００５５】
[第２の実施の形態］
第２の実施の形態に係る高周波半導体用パッケージ１の平面パターン構成は、図２と同様に表される。そこで、図２のＩＩ−ＩＩ線に沿う第２の実施の形態に係る高周波半導体用パッケージ１の模式的断面構造は、図４に示すように表される。
【００５６】
第２の実施の形態に係る高周波半導体用パッケージ１においては、図４に示すように、導体ベースプレート２００は、熱伝導層５０と中間層４０との間に介在された熱拡散層６０を備える。
【００５７】
熱拡散層６０は、例えば、カーボンファイバとＣｕのコンパウンド、カーボンファイバとＡｌのコンパウンド、ダイヤモンドとＣｕのコンパウンド、ダイヤモンドとＡｌのコンパウンドのいずれかで形成することができる。
【００５８】
熱拡散層６０は、熱拡散性が良好であることが望ましい。その他の構成は第１の実施の形態と同様であるため、重複説明は省略する。
【００５９】
第２の実施の形態に係る高周波半導体用パッケージの作製方法は、図４に示すように、導体ベースプレート２００を形成する工程において、熱伝導層５０と中間層４０との間に熱拡散層６０を形成する工程を有する点が異なるのみであり、その他の工程は、第１の実施の形態に係る高周波半導体用パッケージの作製方法と同様であるため、重複説明は省略する。
【００６０】
第２の実施の形態によれば、熱伝導層５０と中間層４０との間に熱拡散層６０を備えるため、第１の実施の形態に比べ、さらに放熱特性を良好にすることができる。
【００６１】
第２の実施の形態に係る半導体パッケージにおいては、導体ベースプレート２００が、例えばＣｕとＭｏのコンパウンド材からなる中間層４０と、中間層４０上に配置され、例えばカーボンファイバとＡｌのコンパウンド材からなる熱拡散層６０と、熱拡散層６０上に配置され、Ｃｕからなる熱伝導層５０とを有することから、Ｃｕからなる熱伝導層５０から伝えられた熱は、熱拡散層６０により拡散され、より広い接合面積で熱を伝えることで、中間層４０以下の層の熱伝導率の低いことの影響を低減する。
【００６２】
熱拡散層６０は、例えばカーボンファイバとＡｌのコンパウンドであり、その平面方向の熱伝導係数は、例えば７００〜８００ｍＷ／ｍ・Ｋであり、Ｃｕの数倍の高さを有するが、その板厚方向の熱伝導係数は、３００ｍＷ／ｍ・Ｋであり、Ｃｕよりも低いため、その厚さは、０．１〜０．２ｍｍと薄いことが望ましい。
【００６３】
熱拡散層６０は、例えばカーボンファイバとＡｌのコンパウンドであり、その線熱膨張係数は、例えば５．０〜９．０×１０-6／Ｋであり、Ｃｕよりも低いため、搭載面側の上面方向に凸となる方向に反るため、好ましくないが、コンパウンド材で構成する中間層のコンパウンド混合比を調整することで線熱膨張、ヤング率の設計自由度を高めることができるため、反り量を微調整することもできる。
【００６４】
[第３の実施の形態］
第３の実施の形態に係る高周波半導体用パッケージ１の平面パターン構成は、図２と同様に表される。そこで、図２のＩＩ−ＩＩ線に沿う第３の実施の形態に係る高周波半導体用パッケージ１の模式的断面構造は、図５に示すように表される。
【００６５】
第３の実施の形態に係る高周波半導体用パッケージ１においては、図５に示すように、導体ベースプレート２００は、熱伝導層５０上に配置された熱拡散層６０を備える。
【００６６】
熱拡散層６０は、例えば、カーボンファイバとＣｕのコンパウンド、カーボンファイバとＡｌのコンパウンド、ダイヤモンドとＣｕのコンパウンド、若しくはダイヤモンドとＡｌのコンパウンドのいずれかで形成することができる。その他の構成は第１の実施の形態と同様であるため、重複説明は省略する。
【００６７】
熱拡散層６０は、熱拡散性が良好であることが望ましい。
【００６８】
第３の実施の形態に係る高周波半導体用パッケージの作製方法は、図５に示すように、導体ベースプレート２００を形成する工程において、熱伝導層５０上に熱拡散層６０を形成する工程を有する点が異なるのみであり、その他の工程は、第１の実施の形態に係る高周波半導体用パッケージの作製方法と同様であるため、重複説明は省略する。
【００６９】
第３の実施の形態によれば、中間層４０と、中間層４０上に配置された熱伝導層５０と、熱伝導層５０上に配置された熱拡散層６０とを備えるため、第１の実施の形態に比べ、さらに放熱特性を良好にすることができる。
【００７０】
第３の実施の形態に係る半導体パッケージにおいては、導体ベースプレート２００が、例えばＣｕとＭｏのコンパウンド材からなる中間層４０と、中間層４０上に配置され、Ｃｕからなる熱伝導層５０と、熱伝導層５０上に配置され、例えばカーボンファイバとＡｌのコンパウンド材からなる熱拡散層６０とを有することから、熱拡散層６０から伝えられた熱は、熱伝導層５０により拡散され、より広い接合面積で熱を伝えることで、中間層４０以下の層の熱伝導率の低いことの影響を低減する。
【００７１】
熱拡散層６０は、例えばカーボンファイバとＡｌのコンパウンドであり、その平面方向の熱伝導係数は、例えば７００〜８００ｍＷ／ｍ・Ｋであり、Ｃｕの数倍の高さを有するが、その板厚方向の熱伝導係数は、３００ｍＷ／ｍ・Ｋであり、Ｃｕよりも低いため、その厚さは、０．１〜０．２ｍｍと薄いことが望ましい。
【００７２】
熱拡散層６０は、例えばカーボンファイバとＡｌのコンパウンドであり、その線熱膨張係数は、例えば５．０〜９．０×１０-6／Ｋであり、Ｃｕよりも低いため、搭載面側の上面方向に凸となる方向に反るため、好ましくないが、コンパウンド材で構成する中間層のコンパウンド混合比を調整することで線熱膨張、ヤング率の設計自由度を高めることができるため、反り量を微調整することもできる。
【００７３】
[第４の実施の形態］
第４の実施の形態に係る高周波半導体用パッケージ１の平面パターン構成は、図２と同様に表される。そこで、図２のＩＩ−ＩＩ線に沿う第４の実施の形態に係る高周波半導体用パッケージ１の模式的断面構造は、図６に示すように表される。
【００７４】
第４の実施の形態に係る高周波半導体用パッケージ１においては、図６に示すように、導体ベースプレート２００は、熱伝導層５０上に配置された熱拡散層６０ａと、熱伝導層５０と中間層４０との間に介在された熱拡散層６０ｂとを備える。
【００７５】
熱拡散層６０ａ、６０ｂは、例えば、カーボンファイバとＣｕのコンパウンド、カーボンファイバとＡｌのコンパウンド、ダイヤモンドとＣｕのコンパウンド、若しくはダイヤモンドとＡｌのコンパウンドのいずれかで形成することができる。その他の構成は第１の実施の形態と同様であるため、重複説明は省略する。
【００７６】
熱拡散層６０ａおよび６０ｂは、熱拡散性が良好であることが望ましい。
【００７７】
第４の実施の形態に係る高周波半導体用パッケージの作製方法は、図６に示すように、導体ベースプレート２００を形成する工程において、熱伝導層５０上に第１熱拡散層６０ａを形成する工程と、熱伝導層５０と中間層４０との間に第２熱拡散層６０ｂを形成する工程を有する点が異なるのみであり、その他の工程は、第１の実施の形態に係る高周波半導体用パッケージの作製方法と同様であるため、重複説明は省略する。
【００７８】
第４の実施の形態によれば、中間層４０と、中間層４０上に配置された熱拡散層６０ｂと、熱拡散層６０ｂ上に配置された熱伝導層５０と、熱伝導層５０上に配置された熱拡散層６０ａとを備えるため、第１〜第３の実施の形態に比べ、さらに放熱特性を良好にすることができる。
【００７９】
第４の実施の形態に係る半導体パッケージにおいては、導体ベースプレート２００が、
例えばＣｕとＭｏのコンパウンド材からなる中間層４０と、中間層４０上に配置され、例えばカーボンファイバとＡｌのコンパウンド材からなる熱拡散層６０ｂと、熱拡散層６０ｂ上に配置され、Ｃｕからなる熱伝導層５０と、熱伝導層５０上に配置され、例えばカーボンファイバとＡｌのコンパウンド材からなる熱拡散層６０ａを有することから、熱拡散層６０ａおよび熱伝導層５０から伝えられた熱は、熱拡散層６０ｂにより拡散され、より広い接合面積で熱を伝えることで、中間層４０以下の層の熱伝導率の低いことの影響を低減する。
【００８０】
熱拡散層６０ａおよび６０ｂは、例えばカーボンファイバとＡｌのコンパウンドであり、その平面方向の熱伝導係数は、例えば７００〜８００ｍＷ／ｍ・Ｋであり、Ｃｕの数倍の高さを有するが、その板厚方向の熱伝導係数は、３００ｍＷ／ｍ・Ｋであり、Ｃｕよりも低いため、その厚さは、０．１〜０．２ｍｍと薄いことが望ましい。
【００８１】
熱拡散層６０は、例えばカーボンファイバとＡｌのコンパウンドであり、その線熱膨張係数は、例えば５．０〜９．０×１０-6／Ｋであり、Ｃｕよりも低いため、搭載面側の上面方向に凸となる方向に反るため、好ましくないが、コンパウンド材で構成する中間層のコンパウンド混合比を調整することで線熱膨張、ヤング率の設計自由度を高めることができるため、反り量を微調整することもできる。
【００８２】
（半導体素子構造）
第１〜第４の実施の形態に係る高周波半導体用パッケージに搭載可能な半導体装置２４の模式的平面パターン構成の拡大図は、図７（ａ）に示すように表され、図７（ａ）のＪ部分の拡大図は、図７（ｂ）に示すように表される。また、第１〜第４の実施の形態に係る高周波半導体用パッケージに搭載可能な半導体装置２４の構成例であって、図７（ｂ）のＩＩ−ＩＩ線に沿う模式的断面構成例１〜４は、それぞれ図８〜１２に示すように表される。
【００８３】
第１〜第４の実施の形態に係る高周波半導体用パッケージに搭載可能な半導体装置２４において、複数のＦＥＴセルＦＥＴ１〜ＦＥＴ１０は、図７〜図１１に示すように、半絶縁性基板１１０と、半絶縁性基板１１０の第１表面に配置され、それぞれ複数のフィンガーを有するゲートフィンガー電極１２４、ソースフィンガー電極１２０およびドレインフィンガー電極１２２と、半絶縁性基板１１０の第１表面に配置され、ゲートフィンガー電極１２４、ソースフィンガー電極１２０およびドレインフィンガー電極１２２ごとに複数のフィンガーをそれぞれ束ねて形成した複数のゲート端子電極Ｇ１，Ｇ２，…，Ｇ１０、複数のソース端子電極Ｓ１１，Ｓ１２，Ｓ２１，Ｓ２２，…，Ｓ１０１，Ｓ１０２およびドレイン端子電極Ｄ１，Ｄ２，…，Ｄ１０と、ソース端子電極Ｓ１１，Ｓ１２，Ｓ２１，Ｓ２２，…，Ｓ１０１，Ｓ１０２の下部に配置されたＶＩＡホールＳＣ１１，ＳＣ１２，ＳＣ２１，ＳＣ２２，…，ＳＣ１０１，ＳＣ１０２と、半絶縁性基板１１０の第１表面と反対側の第２表面に配置され、ソース端子電極Ｓ１１，Ｓ１２，Ｓ２１，Ｓ２２，…，Ｓ１０１，Ｓ１０２に対してＶＩＡホールＳＣ１１，ＳＣ１２，ＳＣ２１，ＳＣ２２，…，ＳＣ１０１，ＳＣ１０２を介して接続された接地電極（図示省略）とを備える。
【００８４】
ゲート端子電極Ｇ１，Ｇ２，…，Ｇ１０には、ボンディングワイヤ１２が接続され、ドレイン端子電極Ｄ１，Ｄ２，…，Ｄ１０には、ボンディングワイヤ１４が接続され、ソース端子電極Ｓ１１，Ｓ１２，Ｓ２１，Ｓ２２，…，Ｓ１０１，Ｓ１０２の下部には、ＶＩＡホールＳＣ１１，ＳＣ１２，ＳＣ２１，ＳＣ２２，…，ＳＣ１０１，ＳＣ１０２が形成され、ＶＩＡホールＳＣ１１，ＳＣ１２，ＳＣ２１，ＳＣ２２，…，ＳＣ１０１，ＳＣ１０２の内壁に形成されたバリア金属層（図示省略）およびバリア金属層上に形成され、ＶＩＡホールを充填する充填金属層（図示省略）を介してソース端子電極Ｓ１１，Ｓ１２，Ｓ２１，Ｓ２２，…，Ｓ１０１，Ｓ１０２は、接地電極（図示省略）に接続されている。
【００８５】
半絶縁性基板１１０は、ＧａＡｓ基板、ＳｉＣ基板、ＧａＮ基板、ＳｉＣ基板上にＧａＮエピタキシャル層を形成した基板、ＳｉＣ基板上にＧａＮ／ＡｌＧａＮからなるヘテロ接合エピタキシャル層を形成した基板、サファイア基板、若しくはダイヤモンド基板のいずれかである。
【００８６】
（構造例１）
第１〜第４の実施の形態に係る高周波半導体用パッケージに搭載可能な半導体装置２４のＦＥＴセルの構成例１は、図８に示すように、半絶縁性基板１１０と、半絶縁性基板１１０上に配置された窒化物系化合物半導体層１１２と、窒化物系化合物半導体層１１２上に配置されたアルミニウム窒化ガリウム層（ＡｌxＧａ1-xＮ）（０．１≦ｘ≦１）１１８と、アルミニウム窒化ガリウム層（ＡｌxＧａ1-xＮ）（０．１≦ｘ≦１）１１８上に配置されたソースフィンガー電極（Ｓ）１２０、ゲートフィンガー電極（Ｇ）１２４およびドレインフィンガー電極（Ｄ）１２２とを備える。窒化物系化合物半導体層１１２とアルミニウム窒化ガリウム層（ＡｌxＧａ1-xＮ）（０．１≦ｘ≦１）１１８との界面には、２次元電子ガス（２ＤＥＧ：Two Dimensional Electron Gas）層１１６が形成されている。図８に示す構成例１では、高電子移動度トランジスタ（ＨＥＭＴ：High Electron Mobility Transistor）が示されている。
【００８７】
（構造例２）
第１〜第４の実施の形態に係る高周波半導体用パッケージに搭載可能な半導体装置２４のＦＥＴセルの構成例２は、図９に示すように、半絶縁性基板１１０と、半絶縁性基板１１０上に配置された窒化物系化合物半導体層１１２と、窒化物系化合物半導体層１１２上に配置されたソース領域１２６およびドレイン領域１２８と、ソース領域１２６上に配置されたソースフィンガー電極（Ｓ）１２０、窒化物系化合物半導体層１１２上に配置されたゲートフィンガー電極（Ｇ）１２４およびドレイン領域１２８上に配置されたドレインフィンガー電極（Ｄ）１２２とを備える。窒化物系化合物半導体層１１２とゲートフィンガー電極（Ｇ）１２４との界面には、ショットキーコンタクト（Schottky Contact）が形成されている。図９に示す構成例２では、金属−半導体電界効果トランジスタ（ＭＥＳＦＥＴ：Metal Semiconductor Field Effect Transistor）が示されている。
【００８８】
（構造例３）
第１〜第４の実施の形態に係る高周波半導体用パッケージに搭載可能な半導体装置２４のＦＥＴセルの構成例３は、図１０に示すように、半絶縁性基板１１０と、半絶縁性基板１１０上に配置された窒化物系化合物半導体層１１２と、窒化物系化合物半導体層１１２上に配置されたアルミニウム窒化ガリウム層（ＡｌxＧａ1-xＮ）（０．１≦ｘ≦１）１１８と、アルミニウム窒化ガリウム層（ＡｌxＧａ1-xＮ）（０．１≦ｘ≦１）１１８上に配置されたソースフィンガー電極（Ｓ）１２０およびドレインフィンガー電極（Ｄ）１２２と、アルミニウム窒化ガリウム層（ＡｌxＧａ1-xＮ）（０．１≦ｘ≦１）１１８上のリセス部に配置されたゲートフィンガー電極（Ｇ）１２４とを備える。窒化物系化合物半導体層１１２とアルミニウム窒化ガリウム層（ＡｌxＧａ1-xＮ）（０．１≦ｘ≦１）１１８との界面には、２ＤＥＧ層１１６が形成されている。図１０に示す構成例３では、ＨＥＭＴが示されている。
【００８９】
（構造例４）
第１〜第４の実施の形態に係る高周波半導体用パッケージに搭載可能な半導体装置２４のＦＥＴセルの構成例４は、図１１に示すように、半絶縁性基板１１０と、半絶縁性基板１１０上に配置された窒化物系化合物半導体層１１２と、窒化物系化合物半導体層１１２上に配置されたアルミニウム窒化ガリウム層（ＡｌxＧａ1-xＮ）（０．１≦ｘ≦１）１１８と、アルミニウム窒化ガリウム層（ＡｌxＧａ1-xＮ）（０．１≦ｘ≦１）１１８上に配置されたソースフィンガー電極（Ｓ）１２０およびドレインフィンガー電極（Ｄ）１２２と、アルミニウム窒化ガリウム層（ＡｌxＧａ1-xＮ）（０．１≦ｘ≦１）１１８上の２段リセス部に配置されたゲートフィンガー電極１２４とを備える。窒化物系化合物半導体層１１２とアルミニウム窒化ガリウム層（ＡｌxＧａ1-xＮ）（０．１≦ｘ≦１）１１８との界面には、２ＤＥＧ層１１６が形成されている。図１５に示す構成例４では、ＨＥＭＴが示されている。
【００９０】
また、上記の構成例１〜４においては、活性領域以外の窒化物系化合物半導体層１１２を電気的に不活性な素子分離領域として用いている。ここで、活性領域とは、ソースフィンガー電極１２０、ゲートフィンガー電極１２４およびドレインフィンガー電極１２２の直下の２ＤＥＧ層１１６、ソースフィンガー電極１２０とゲートフィンガー電極１２４間およびドレインフィンガー電極１２２とゲートフィンガー電極１２４間の２ＤＥＧ層１１６からなる。
【００９１】
素子分離領域の他の形成方法としては、アルミニウム窒化ガリウム層（ＡｌxＧａ1-xＮ）（０．１≦ｘ≦１）１８および窒化物系化合物半導体層１１２の深さ方向の一部まで、イオン注入により形成することもできる。イオン種としては、例えば、窒素（Ｎ）、アルゴン（Ａｒ）などを適用することができる。また、イオン注入に伴うドーズ量は、例えば、約１×１０14（ｉｏｎｓ／ｃｍ2）であり、加速エネルギーは、例えば、約１００ｋｅＶ〜２００ｋｅＶである。
【００９２】
素子分離領域上およびデバイス表面上には、パッシベーション用のフィードスルー下層部（図示省略）が形成されている。このフィードスルー下層部としては、例えば、ＰＥＣＶＤ（Plasma Enhanced Chemical Vapor Deposition）法によって堆積された窒化膜、アルミナ（Ａｌ2Ｏ3）膜、酸化膜（ＳｉＯ2）、酸窒化膜（ＳｉＯＮ）などで形成することができる。
【００９３】
ソースフィンガー電極１２０およびドレインフィンガー電極１２２は、例えば、Ｔｉ／Ａｌなどで形成される。ゲートフィンガー電極１２４は、例えばＮｉ／Ａｕなどで形成することができる。
【００９４】
なお、第１〜第４の実施の形態に係る高周波半導体用パッケージに搭載可能な半導体装置２４において、ゲートフィンガー電極１２４、ソースフィンガー電極１２０およびドレインフィンガー電極１２２の長手方向のパターン長は、マイクロ波／ミリ波／サブミリ波と動作周波数が高くなるにつれて、短く設定される。例えば、ミリ波帯においては、パターン長は、約２５μｍ〜５０μｍである。
【００９５】
また、ソースフィンガー電極１２０の幅は、例えば、約４０μｍ程度であり、ソース端子電極Ｓ１１，Ｓ１２，Ｓ２１，Ｓ２２，…，Ｓ１０１，Ｓ１０２の幅は、例えば、約１００μｍ程度である。また、ＶＩＡホールＳＣ１１，ＳＣ１２，ＳＣ２１，ＳＣ２２，…，ＳＣ１０１，ＳＣ１０２の形成幅は、例えば、約１０μｍ〜４０μｍ程度である。
【００９６】
以上の実施の形態によれば、コンパウンド材からなる中間層におけるコンパウンド比および厚さで、反り量および放熱性を微調整することができるので生産管理が容易である。
【００９７】
[その他の実施の形態]
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９８】
なお、実施の形態に係る高周波半導体用パッケージに搭載される半導体装置としては、ＦＥＴ、ＨＥＭＴに限らず、ＬＤＭＯＳ（Laterally Diffused Metal-Oxide-Semiconductor Field Effect Transistor）やヘテロ接合バイポーラトランジスタ（ＨＢＴ：Hetero-junction Bipolar Transistor）などの増幅素子、メムス（ＭＥＭＳ：Micro Electro Mechanical Systems）素子なども適用できることは言うまでもない。
【００９９】
このように、ここでは記載していない様々な実施の形態などを含む。
【符号の説明】
【０１００】
１…高周波半導体用パッケージ
１０…メタルキャップ
１１、１２，１４，１５…ボンディングワイヤ
１４ａ…メタルシールリング
１６…メタル壁
１７…入力整合回路
１８…出力整合回路
１９ａ…入力ストリップライン
１９ｂ…出力ストリップライン
２０…フィードスルー下層部
２１ａ…ＲＦ入力端子
２１ｂ…ＲＦ出力端子
２２…フィードスルー上層部
２４…半導体装置
２６…入力回路基板
２８…出力回路基板
３０…第２熱伝導層
３４…貫通孔
４０…コンパウンド層
５０…熱伝導層
６０、６０ａ、６０ｂ…熱拡散層
７０…接触熱抵抗低減層
１１０…半絶縁性基板
１１２…窒化物系化合物半導体層（ＧａＮエピタキシャル成長層）
１１６…２次元電子ガス（２ＤＥＧ）層
１１８…アルミニウム窒化ガリウム層（ＡｌxＧａ1-xＮ）（０．１≦ｘ≦１）
１２０…ソースフィンガー電極
１２２…ドレインフィンガー電極
１２４…ゲートフィンガー電極
１２６…ソース領域
１２８…ドレイン領域
２００…導体ベースプレート
Ｇ，Ｇ１，Ｇ２，…，Ｇ１０…ゲート端子電極
Ｓ，Ｓ１１，Ｓ１２，…，Ｓ１０１，Ｓ１０２…ソース端子電極
Ｄ，Ｄ１，Ｄ２，…，Ｄ１０…ドレイン端子電極
ＳＣ１１，ＳＣ１２，…，ＳＣ９１，ＳＣ９２，ＳＣ１０１，ＳＣ１０２…ＶＩＡホール
【図１】
0005450313.tif 000002
【図２】
0005450313.tif 000003
【図３】
0005450313.tif 000004
【図４】
0005450313.tif 000005
【図５】
0005450313.tif 000006
【図６】
0005450313.tif 000007
【図７】
0005450313.tif 000008
【図８】
0005450313.tif 000009
【図９】
0005450313.tif 000010
【図１０】
0005450313.tif 000011
【図１１】
0005450313.tif 000012